모노 메 톡 시 폴리에틸렌글리콜 ( 수 평균 분자량 : 2 , 000 달톤 ) 5 . 0 g 을 2 구 100 ml 둥근바닥 플라스크 에 넣 은 후 , 감압 ( 1 ㎜ Hg ) 하 에서 3 ~ 4 시간 동안 130 ℃ 로 가열 하 여 수분 을 제거 하 였 다 . 　 상기 플라스크 내부 를 질소 가스 로 충 진하 고 , 주사기 를 이용 하 여 반응 촉매 인 스테이 너스 옥토 에 이트 ( Sn ( Oct ) 2 ) 를 D , L - 락타이드 의 0 . 1 wt %( 10 . 13 ㎎, 25 mmol ) 로 가하 였 다 . 30 분 동안 교반 한 후 , 130 ℃ 에서 1 시간 동안 감압 ( 1 ㎜ Hg ) 하 여 , 촉매 를 용해 시킨 용매 ( 톨루엔 ) 를 제거 하 였 다 . 　 정제 한 락타이드 10 . 13 g 을 가한 후 , 130 ℃ 에서 18 시간 동안 가열 하 였 다 . 가열 후 생성 된 고분자 를 메틸렌 클로라이드 에 용해 시킨 후 , 디에틸에테르 에 가하 여 고분자 를 침전 시켰 다 . 얻 어 진 고분자 를 진공 오븐 에서 48 시간 동안 건조 하 였 다 .